(57)【要約】【課題】高容量で、かつ負荷特性が優れたコイン形非水二次電池を提供する。【解決手段】正極と、負極と、前記正極と負極との間に介在するセパレータと、非水系の電解液とを、正極缶と負極缶と環状の絶縁性ガスケットとで形成される密閉空間内に収容してなるコイン形非水二次電池において、前記正極を厚み５００μｍ以上の正極合剤のペレット状成形体で構成し、かつ前記正極の側面に導電層を設ける。前記導電層は、カーボン、黒鉛などの炭素質材料、Ａｌ、Ｐｔなどの金属粉の少なくとも１種とバインダーとで形成されていることが好ましい。【選択図】        図１
2004335185.tif 000002
【特許請求の範囲】
【請求項１】
正極と、負極と、前記正極と負極との間に介在するセパレータと、非水系の電解液とを、正極缶と負極缶と環状の絶縁性ガスケットとで形成される密閉空間内に収容してなるコイン形非水二次電池であって、前記正極が厚み５００μｍ以上の正極合剤のペレット状成形体からなり、かつ前記正極の側面に導電層を有することを特徴とするコイン形非水二次電池。
【請求項２】
導電層が、カーボン、黒鉛などの炭素質材料、Ａｌ、Ｐｔなどの金属粉の少なくとも１種とバインダーとで形成されていることを特徴とする請求項１記載のコイン形非水二次電池。
【請求項３】
正極活物質が、ＬｉＣｏＯ２  、ＬｉＮｉＯ２  、ＬｉＮｉｘ  Ｃｏ１−ｘ  Ｏ２  、ＬｉＭｎＯ２  、ＬｉＭｎ２  Ｏ４  などのリチウムイオンの挿入・脱離が可能なリチウム含有複合酸化物からなることを特徴とする請求項１または２記載のコイン形非水二次電池。
【発明の詳細な説明】
【０００１】
【発明の属する技術分野】
本発明は、コイン形非水二次電池に関し、さらに詳しくは、高容量で、かつ負荷特性が優れたコイン形非水二次電池に関する。
【０００２】
【従来の技術】
現在、携帯電話やノート型パソコンなどの携帯用電子機器の電源としては主としてリチウムイオン二次電池が用いられている。その理由としてはニッケル−カドミウム二次電池や金属水素化二次電池などに代表される従来の二次電池に比べて、軽量化が可能になったことと高電圧化が可能になったことが挙げられる。
【０００３】
現在使用されているリチウムイオン二次電池では、ＬｉＣｏＯ２  などの金属酸化物を正極に用い、黒鉛を負極に用いていて、市販されている円筒形や角形のリチウムイオン二次電池では、その電極として金属箔に活物質を含む合剤塗膜を形成した塗布型電極が一般的に用いられている。このリチウムイオン二次電池の負荷特性を考えると、主として正極の負荷特性が律速になっており、また、導電助剤の選定も負荷特性に重要な影響を与えることから、導電助剤としては、人造黒鉛、カーボンブラック、アセチレンブラック、ケッチェンブラックなどが用いられ、また、合剤層と集電体との間に前記導電性物質からなる層を形成し、導電性を確保することも提案されている（例えば、特許文献１〜２参照）。
【０００４】
【特許文献１】
特開平９−９７６２５号公報（第１頁）
【特許文献２】
特開平１１−３１２５１６号公報（第１頁）
【０００５】
しかしながら、正極合剤のペレット状成形体を正極に用いる場合は、その成形体の厚みが通常の塗布型電極で採用されている厚み（通常、１００μｍ程度）よりもかなり厚く、厚みが数百μｍまたはそれ以上になる場合が多いため、厚み方向の導電性は前記のような方法では充分に向上させることができない。また、導電助剤についても、その添加量を一意的に増加させることによって導電性を向上させることができるものの、それに伴って、活物質の充填比率が低下するため、容量密度を高くするという観点からは好ましくない。
【０００６】
【発明が解決しようとする課題】
本発明は、前記のような正極合剤のペレット形成形体を正極に用いるコイン形非水二次電池における問題点を解決し、高容量で、かつ負荷特性が優れたコイン形非水二次電池を提供することを目的とする。
【０００７】
【課題を解決するための手段】
本発明は、正極と、負極と、前記正極と負極との間に介在するセパレータと、非水系の電解液とを、正極缶と負極缶と環状の絶縁性ガスケットとで形成される密閉空間内に収容してなるコイン形非水二次電池にあって、前記正極が厚み５００μｍ以上の正極合剤のペレット状成形体で構成される場合に、正極の側面に導電層を設けることによって、前記課題を解決したものである。
【０００８】
【発明の実施の形態】
本発明が上記構成を採用することによって、高容量で、かつ負荷特性が優れたコイン形非水二次電池を提供することができる理由を、以下に本発明の実施の形態とともに説明する。
【０００９】
コイン形非水二次電池の負荷特性を向上させるためには正極の負荷特性を向上させることが重要であり、一般的には黒鉛などの導電助剤を正極合剤中に添加する方法が採用されているが、このような導電助剤を多く添加すると、活物質の含有率が低下し、単位体積当たりの容量が低下する。そこで、本発明では、正極合剤のペレット状成形体からなる正極の厚み方向に対する導電性を確保するために、正極の側面に導電層を設け、厚み方向に導電経路を確保することにより解決できることを見出したのである。
【００１０】
この導電層の形成にあたっては、次のような方法を採用することができる。例えば、カーボンや黒鉛などといった一般的な導電助剤をバインダーと溶剤の存在下で混合して調製した導電性塗料を正極合剤のペレット状成形体からなる正極の側面に塗布し、乾燥することによって、正極の側面に導電層を形成することができる。また、ＡｌやＰｔなどのリチウムイオン二次電池の正極電位で安定な金属粉をバインダーと溶剤の存在下で混合して調製した導電性塗料を正極の側面に塗布し、乾燥することによって、正極の側面に導電層を形成することができる。また、金属などの導電性材料で枠を作り、それを正極に嵌め込んだり、導電性を有するスポンジ状保持体を正極の側面に設けることも可能であるが、これらの場合、正極とそれらの別部材との隙間に電解液の層が存在することによって負荷特性が低下するおそれがあるため、必ずしも好ましくない。また、組み込みやすさなど工程上の容易さを考慮すると、上記の導電性塗料の塗布により導電層を形成する方法が簡便で、正極との密着性が良く、それらの間に電解液が存在することもない。さらに、密着性を重視すると、導電性物質を蒸着などで正極の側面に蒸着させて導電層を形成することも可能であるが、この場合もコスト面で必ずしも好ましくない。
【００１１】
コイン形非水二次電池では、正極から正極缶への集電が重要となるが、最も集電がとり難しいのは正極缶からの距離が遠くなるセパレータ側の正極表面である。特に正極の面積が広い場合には厚み方向より正極缶の側面部への方が距離が遠くなるが、正極のセパレータ側の表面では、電解液の通路がセパレータとの境界で確保されていて、集電がとりやすい上に、正極缶の近傍では厚み方向への導電経路が効率的となるため、正極の厚みが５００μｍより薄い場合には、導電層を形成してもほとんど効果が見出せない。しかしながら、正極の厚みが５００μｍ以上になると、電解液の通路などに基づく導電経路の形成だけでは、セパレータ側の正極の集電が充分に行うことができず、正極の側面に導電層を形成した効果が発現する。
【００１２】
導電層の厚みは、特に限定されることなく、形成可能であれば、薄くてもよいが、通常、０．１〜１０μｍ程度の厚みが実用的である。
【００１３】
本発明において、正極の活物質としては、特に限定されることはないが、例えば、ＬｉＣｏＯ２  、ＬｉＮｉＯ２  、ＬｉＭｎＯ２  、ＬｉＭｎ２  Ｏ４  などのリチウムイオンの挿入・脱離が可能なリチウム含有複合酸化物が好ましい。
【００１４】
正極の作製にあたっては、通常、導電助剤とバインダーを必要とするが、その導電助剤としては、特に限定されることはないものの、例えば、カーボンブラック、黒鉛、ケッチェンブラック、アセチレンブラック、カーボンナノチューブ、フラーレン、気相成長炭素繊維などの炭素質材料、Ａｌ、Ｐｔなどの金属粉などが好ましい。また、バインダーとしては、特に限定されることはないが、例えば、ポリフッ化ビニリデン、フッ素ゴム、ポリテトラフルオロエチレンなどが好ましい。
【００１５】
そして、正極の作製にあたっては、上記正極活物質、導電助剤、バインダーなどを混合して、正極合剤を調製し、それを金型に充填して加圧成形によって厚み５００μｍ以上のペレット状成形体に成形される。また、上記正極合剤の調製にあたって、正極活物質、導電助剤、バインダーを溶剤の存在下で混合し、それを乾燥して、粉砕すると、各成分がより均一に分散した正極合剤が得られる。
【００１６】
本発明において、負極は、負極活物質を含む負極合剤のペレット状成形体で構成してもよいし、また、金属リチウムやリチウム合金のみで構成してもよいが、負極を負極合剤のペレット状成形体で構成する場合、負極活物質としては、リチウムイオンが挿入・脱離できるものであれば特に限定されることはないが、例えば、黒鉛、カーボンナノチューブ、気相成長炭素繊維、低結晶カーボンなどの炭素質材料、Ｓｉ、Ｓｎなどの金属の酸化物などが好ましい。
【００１７】
また、負極を負極合剤のペレット状成形体で構成する場合、その作製にあたって、上記負極活物質以外にバインダーが必要であり、そのバインダーとしては、特に限定されることはないが、例えば、ポリフッ化ビニリデン、スチレンブタジエンゴムとカルボキシメチルセルロースとの混合物、ポリアミドイミドなどが好ましい。また、負極合剤の調製にあたっては、上記負極活物質、バインダー以外に、必要に応じて、導電助剤を加えてもよく、その導電助剤としては、特に限定されることはないが、例えば、気相成長炭素繊維、カーボンブラック、ケッチェンブラック、アセチレンブラックなどが好ましい。
【００１８】
本発明において、非水系の電解液、正極缶、負極缶、セパレータ、環状の絶縁性ガスケットなどは、特に限定されることはなく、従来構成のものも用いることができ、また、電解液は液状のまま用いる場合ばかりでなく、ゲル化剤でゲル化してゲル状で用いてもよい。
【００１９】
【実施例】
つぎに、実施例を挙げて本発明をより具体的に説明する。ただし、本発明はそれらの実施例のみに限定されるものではない。
【００２０】
実施例１
正極活物質としてＬｉＣｏＯ２  を用い、導電助剤としてカーボンブラックを用い、前記ＬｉＣｏＯ２  ８３質量部とカーボンブラック１０質量部とを混合し、得られた混合物９３質量部とあらかじめバインダーとしてのポリフッ化ビニリデン７質量部をＮ−メチル−２−ピロリドンに溶解させて調製しておいたバインダー溶液とを混合、攪拌することによって、合剤含有塗料を調製した。この塗料を一旦乾燥して、溶剤を除去した後、粉砕し、得られた正極合剤粉末を金型に充填して加圧成形することにより直径１６ｍｍ、厚さ９００μｍのペレット状成形体を作製し、これを正極とした。
【００２１】
上記正極の側面に導電層を形成するための導電性塗料は、Ｎ−メチル−２−ピロリドンの存在下でカーボンブラックとバインダーとしてのポリフッ化ビニリデンとを質量比３：２の割合で混合することによって調製し、得られた導電性塗料を上記正極の側面に塗布し、溶剤としてのＮ−メチル−２−ピロリドンが完全に除去されるまで乾燥して、正極の側面に厚み約５μｍの導電層を形成した。
【００２２】
上記正極と対向させる負極は、次に示すように作製した。すなわち、負極活物質としてのメソカーボンマイクロビーズを黒鉛化処理したもの９２質量部とあらかじめバインダーとしてのポリフッ化ビニリデン８質量部をＮ−メチル−２−ピロリドンに溶解させて調製しておいたバインダー溶液とを混合、攪拌することによって合剤含有塗料を作製した。この塗料を一旦乾燥して、溶剤を除去した後、粉砕し、得られた負極合剤粉末を金型に充填して加圧成形することにより直径１６．５ｍｍ、厚み７００μｍのペレット状成形体を作製して、これを負極とした。
【００２３】
電解液としては、エチレンカーボネートとメチルエチルカーボネートとの体積比１：３の混合溶媒にＬｉＰＦ６  を１モル／リットル溶解させて調製した非水系電解液を用い、セパレータとしては微孔性ポリプロピレンフィルムを用い、正極缶としてはステンレス鋼製のものを用い、負極缶としてはステンレス鋼製のものを用い、環状の絶縁性ガスケットとしてはポリプロピレン製のものを用い、これらと前記の側面に導電層を形成した正極と負極とを用いて図１に示すようなコイン形非水二次電池を作製した。
【００２４】
ここで、図１に示すコイン形非水二次電池について説明すると、１は前記の正極で、２は前記の負極で、３はセパレータで、４は正極缶、５は負極缶、６は環状の絶縁性ガスケットで、７は前記正極１の側面に形成された導電層であり、この導電層７が側面に形成された正極１と負極２との間にはセパレータ３が介在し、これらの正極１と負極２とセパレータ３と前記電解液とは正極缶４と負極缶５と環状の絶縁性ガスケット６とで形成される密閉空間内に収容されている。
【００２５】
これを詳細に説明すると、正極１は側面に導電層７が形成された状態で正極缶４に収容され、その正極１上にセパレータ３を載置し、電解液を注入し、負極２を載置し、その上から周辺部に絶縁性ガスケット６を取り付けた負極缶５をかぶせ、正極缶４の開口端部を内方に締めつけて絶縁性ガスケット６を負極缶５の周辺部と正極缶４の開口端部の内面に圧接することによって正極缶４と負極缶５との間隙を密閉することによってコイン形非水二次電池が組み立てられている。
【００２６】
実施例２
正極の側面に導電層を形成するための導電性塗料として、Ａｌ粉とバインダーとしてのポリフッ化ビニリデンとを質量比２：３の割合で溶剤としてのトルエンの存在下で混合して調製したものを用いた以外は、実施例１と同様にコイン形非水二次電池を作製した。
【００２７】
比較例１
正極の側面に導電層を形成しなかった以外は、実施例１と同様にコイン形非水二次電池を作製した。
【００２８】
比較例２
正極を構成する正極合剤のペレット状成形体の厚みを４５０μｍにし、負極を構成する負極合剤のペレット状成形体の厚みを３３５０μｍにした以外は、実施例１と同様にコイン形非水二次電池を作製した。
【００２９】
上記実施例１〜２および比較例１〜２の電池について、充電電流密度１ｍＡ／ｃｍ２  で４．２Ｖまで充電し、放電電流密度１ｍＡ／ｃｍ２  、５ｍＡ／ｃｍ２  、１０ｍＡ／ｃｍ２  、２０ｍＡ／ｃｍ２  で、それぞれ３．０Ｖまで放電して初回放電容量を測定した。その結果を表１に示す。
【００３０】
【表１】
2004335185.tif 000003
【００３１】
表１に示すように、実施例１〜２の電池は、比較例１〜２の電池に比べて、特に放電電流密度が１０ｍＡ／ｃｍ２  、２０ｍＡ／ｃｍ２  と大きくなった場合の放電容量が大きく、負荷特性が優れていた。
【００３２】
【発明の効果】
以上説明したように、本発明によれば、高容量で、かつ負荷特性が優れたコイン形非水二次電池を提供することができる。
【図面の簡単な説明】
【図１】本発明に係るコイン形非水二次電池の一例を模式的に示す断面図である。
【符号の説明】
１  正極
２  負極
３  セパレータ
４  正極缶
５  負極缶
６  環状の絶縁性ガスケット
７  導電層
【図１】
2004335185.tif 000004